(57)【要約】【課題】基材と中間層との接着強度を安定化させ、また、溶融ポリエチレンの押し出し温度により基材と中間層の接着強度が不安定にならないようにしたトレー状容器用蓋材を提供すること。【解決手段】底壁（２１）とその周縁に立設された周壁（２２）と上部開口（２３）を備え、周壁の上端縁より外方に水平方向に延出されたフランジ部（２４）を備えたトレー状容器（２０）の、上部開口を覆いフランジ部と熱封緘されるトレー状容器用蓋材（１０）において、蓋材が容器外側から基材（１１）／印刷層（１２）／中間層（１３）／シーラント層（１４）の複合フィルム（１０）で構成されており、中間層（１３）と、シーラント層（１４）の中間層と対向する部位に位置する層（１４１）とにそれぞれ線状低密度ポリエチレン樹脂が使用されている。【選択図】図２
2004331149.tif 000002
【特許請求の範囲】
【請求項１】
底壁とその周縁に立設された周壁と上部開口を備え、該周壁の上端縁より外方に水平方向に延出されたフランジ部を備えたトレー状容器の、前記上部開口を覆いフランジ部と熱封緘されるトレー状容器用蓋材において、
前記蓋材が、容器外側から、基材／印刷層／中間層／シーラント層の層構成からなる複合フィルムで構成されており、前記中間層と、シーラント層の中間層と対向する部位に位置する層とに、それぞれ線状低密度ポリエチレン樹脂が使用されていることを特徴とする、トレー状容器用蓋材。
【請求項２】
前記中間層の線状低密度ポリエチレン樹脂の厚さが２０〜３０μｍであることを特徴とする、請求項１記載のトレー状容器用蓋材。
【請求項３】
前記シーラント層の中間層と対向する部位に位置する層の線状低密度ポリエチレン樹脂の厚さが２０〜３０μｍであることを特徴とする、請求項１又は２記載のトレー状容器用蓋材。
【発明の詳細な説明】
【０００１】
【発明の属する技術分野】
本発明は、カレー、シチューなどの固型ルー等を収納するトレー状容器の開口部を覆いフランジ部と熱封緘されるトレー状容器用蓋材に関し、特には、ガスバリア性を有し、かつ、容器から容易に開封が可能ないわゆるイージーピール性を有するトレー状容器用蓋材に関する。
【０００２】
【従来の技術】
従来、底壁とその周縁に立設された周壁と上部開口を備え、該周壁の上端縁より外方に水平方向に延出されたフランジ部を備えたポリプロピレン樹脂、ポリエチレン樹脂等のポリオレフィン系樹脂を主体とするトレー状容器に、カレー、シチュー等の固型ルーを収納して、上部開口を基材フィルム／イージーピールフィルム等の複合フィルムからなる蓋材で密封シールしたトレー状容器包装体が提案されている。
【０００３】
しかしながら、この種の蓋材は、複合フィルムからトレー状容器に適合した大きさの蓋材に打ち抜く際、フィルムのカット性が悪い場合には蓋材の端面がギザギザになり易く、この状態でトレー状容器と密封シールした場合、開封する際にカット部分のギザギザがノック効果となり材質破壊されてしまい、蓋材がトレー状容器からきれいに剥離できないという問題があった。
【０００４】
この問題を解決するための方法として、例えば、開封時に、界面剥離によりイージーピールし、同時に基材から破れが走って蓋材が破れそうになると、中間層の部分が層間剥離して、蓋材の破れを防止するようにしたものがある（例えば、特許文献１、特許文献２）。
【０００５】
【特許文献１】
特開２００１−３１５８３３号公報
【特許文献２】
特開２００１−３１５８３６号公報
【０００６】
ところが、この発明においては、基材層であるアルミナを蒸着したポリエチレンテレフタレートフィルムと中間層である溶融ポリエチレンとの間の接着強度を安定化させることが困難である、溶融ポリエチレンの押し出し温度により基材と中間層の接着強度が不安定になる等の問題がある。
【０００７】
【発明が解決しようとする課題】
本発明は、基材に蒸着プラスチックフィルム、シーラント層にイージーピールフィルムを使用して、ポリエチレンテレフタレートフィルム・アルミナ蒸着層／インキ層／線状低密度ポリエチレン樹脂／シーラント層（線状低密度ポリエチレン樹脂／ポリプロピレン樹脂用イージーピール層）構成からなる複合フィルムを蓋材に使用したトレー状容器用蓋材に関する以上のような問題点を解決するためになされたもので、基材と中間層との接着強度を安定化させ、また、溶融ポリエチレンの押し出し温度により基材と中間層の接着強度が不安定にならないようにしたトレー状容器用蓋材を提供することを課題とする。
【０００８】
【課題を解決するための手段】
本発明の請求項１の発明は、底壁とその周縁に立設された周壁と上部開口を備え、該周壁の上端縁より外方に水平方向に延出されたフランジ部を備えたトレー状容器の、前記上部開口を覆いフランジ部と熱封緘されるトレー状容器用蓋材において、前記蓋材が、容器外側から、基材／印刷層／中間層／シーラント層の層構成からなる複合フィルムで構成されており、前記中間層と、シーラント層の中間層と対向する部位に位置する層とに、それぞれ線状低密度ポリエチレン樹脂が使用されていることを特徴とする、トレー状容器用蓋材である。
【０００９】
このように請求項１記載の発明によれば、中間層と、シーラント層の中間層と対向する部位に位置する層とに、それぞれ線状低密度ポリエチレン樹脂を使用しているので、蓋材のフランジ部に対する接着強度が強くなっても蓋材の剥離時に蓋材が材質破壊することがない。
【００１０】
また、請求項２の発明は、請求項１の発明において、前記中間層の線状低密度ポリエチレン樹脂の厚さが２０〜３０μｍであることを特徴とする、トレー状容器用蓋材である。
【００１１】
このように請求項２記載の発明によれば、中間層の線状低密度ポリエチレン樹脂の厚さを２０〜３０μｍとしたので、開封時に蓋材が破れることがない。
【００１２】
また、請求項３の発明は、請求項１又は２の発明において、前記シーラント層の中間層と対向する部位に位置する層の線状低密度ポリエチレン樹脂の厚さが２０〜３０μｍであることを特徴とする、請求項１又は２記載のトレー状容器用蓋材である。
【００１３】
このように請求項３記載の発明によれば、シーラント層であるイージーピールフィルムの中間層と対向する部位に位置する層の線状低密度ポリエチレン樹脂の厚さを２０〜３０μｍとしたので、安定した接着強度と蓋材の開封時の材質破壊，特に、エッジ切れ防止の効果が高い。
【００１４】
【発明の実施の形態】
本発明のトレー状容器用蓋材を一実施形態に基づいて以下に詳細に説明する。本発明のトレー状容器用蓋材は、例えば、図１、図２に示すように、底壁（２１）とその周縁に立設された周壁（２２）と上部開口（２３）を備え、該周壁の上端縁より外方に水平方向に延出されたフランジ部（２４）を備えたトレー状容器（２０）の、上部開口を覆いフランジ部と熱封緘されるトレー状容器用蓋材（１０）である。
【００１５】
蓋材（１０）は、容器外側から、基材（１１）／印刷層（１２）／中間層（１３）／シーラント層（１４）、からなる複合フィルム（１０）から構成されている。
そして、中間層（１３）と、シーラント層（１４）の中間層と対向して位置する部位の層（１４１）とに、それぞれ線状低密度ポリエチレン樹脂が使用されているものである。
【００１６】
基材（１１）としては、ポリエチレンテレフタレートフィルム、ポリプロピレンフィルム、ポリアミドフィルム等のプラスチックフィルム、アルミニウム箔、紙の単体又はこれらの２以上の複合材料が好ましく使用できる。
【００１７】
アルミニウムや酸化アルミニウム、酸化ケイ素などの薄膜を上記のプラスチックフィルムに物理蒸着あるいは化学蒸着などの蒸着法により設けた蒸着プラスチックフィルムも使用可能である。
特に、一軸ないし二軸延伸されたポリエチレンテレフタレートフィルム上に、酸化アルミニウムや酸化ケイ素などの無機化合物の薄膜を設けたものが好ましく使用できる。
これらの材質を適宜に選択することにより、目的および用途に応じて強度、ガスバリア性、耐熱性や防湿性を付与させることが可能である。
【００１８】
印刷層（１２）は、一般的には、基材（１１）の裏面に設けられるものであり、基材（１１）にグラビア法などの公知の印刷手法により、適宜のデザインの絵柄や文字により印刷層（１２）を形成させる。
【００１９】
中間層（１３）は印刷層を設けた基材（１１）と後記するイージーピールフィルムからなるシーラント層（１４）を接着させる層で、線状低密度ポリエチレン樹脂が好ましく使用できる。
中間層（１３）に線状低密度ポリエチレン樹脂を使用することにより、蓋材をトレー状容器のフランジ部から剥がす際、材質破壊を起こさずに剥がすことができる。
線状低密度ポリエチレン樹脂は、破壊しづらく、伸び易いという強靱性を必要とするため、好ましくは炭素数が６のＣ６  、炭素数が８のＣ８  の線状低密度ポリエチレン樹脂が良く、密度は０．９１０〜０．９２０ｇ／ｃｍ３  が良い。
【００２０】
シーラント層（１４）は、蓋材の最内層に位置する層で、トレー状容器（２０）のフランジ部（２４）と熱封緘性を有する樹脂であり、かつ、イージーピール性を必要とする。
このような条件を満たすものとして、多層構成のイージーピールフィルムがある。具体的には、例えば、〔外層〕線状低密度ポリエチレン樹脂（２０μｍ）／ポリプロピレン樹脂と線状低密度ポリエチレン樹脂のブレンド層（１０μｍ）／ポリオレフィン系イージーピール性樹脂「ＶＭＸ」（１０μｍ）（ジェイフィルム株式会社製）〔内層〕構成からなるイージーピールフィルム（厚さ４０μｍ）が好ましく使用できる。
【００２１】
多層構成のイージーピールフィルムに使用する線状低密度ポリエチレン樹脂も中間層に使用する線状低密度ポリエチレン樹脂と同様に、好ましくは炭素数が６のＣ６  、炭素数が８のＣ８  の線状低密度ポリエチレン樹脂が良く、密度は０．９１０〜０．９２０ｇ／ｃｍ３  が良い。
【００２２】
印刷層（１２）を設けた基材（１１）とシーラント層（１４）とは、一般的には、溶融ポリエチレン樹脂等を中間層として、該中間層（１３）を介して、例えば、押し出しラミネート法により貼り合わせることができる。
その際、基材（印刷層）にアンカーコート剤を塗布して押し出しラミネートすることにより、基材と中間層との間の接着強度をより強固なものとすることができる。
【００２３】
【実施例】
以下実施例により本発明を詳細に説明する。
〈実験；１〉
基材（１１）として、表面に酸化アルミニウムの薄膜を蒸着法により４００ｎｍ程度の厚さに設けた延伸ポリエチレンテレフタレートフィルム（厚さ１６μｍ）を用意した。
このフィルムの蒸着薄膜層の上にグラビア印刷法により印刷層（１２）を設けた。
【００２４】
別にシーラント層（１４）として、〔外層〕線状低密度ポリエチレン樹脂（２０μｍ）／ポリプロピレン樹脂と線状低密度ポリエチレン樹脂のブレンド層（１０μｍ）／ポリオレフィン系イージーピール性樹脂ＶＭＸ）（１０μｍ）〔内層〕構成からなる多層構成のイージーピールフィルム（ジェイフィルム株式会社製）を用意した。
【００２５】
基材の印刷層（１２）とシーラント層（１４）の線状低密度ポリエチレン樹脂（１４１）面とを対向させて、線状低密度ポリエチレン樹脂を介在させ、溶融押し出しラミネート法により貼り合わせ（線状低密度ポリエチレン樹脂の厚さは２０μｍ）、酸化アルミニウムの薄膜が形成された延伸ポリエチレンテレフタレートフィルム（厚さ１６μｍ）（１１）／印刷層（１２）／線状低密度ポリエチレン樹脂（厚さ２０μｍ）（１３）／線状低密度ポリエチレン樹脂（２０μｍ）／ポリプロピレン樹脂と線状低密度ポリエチレン樹脂のブレンド層（１０μｍ）／シーラント（１０μｍ）（１４）構成からなる複合フィルムを作製した。
【００２６】
なお、この際、アンカーコート剤として、２液水性型ポリウレエタン系アンカーコート剤であるチタボンドＴ−１８５（日本曹達株式会社製）を印刷層（１２）の上にグラビア印刷法により塗布し、中間層（１３）となる溶融線状低密度ポリエチレン樹脂と印刷層（１２）の間の接着補強剤とした。そして、グラビア版の版深度を代えることにより、基材（１１）と中間層（１３）の接着強度が１〜４Ｎ／１５ｍｍとなるものを実施例１のトレー状容器用蓋材として作製し、また、接着強度が４〜６Ｎ／１５ｍｍとなるものを実施例２のトレー状容器用蓋材として作製し、接着強度が１Ｎ／１５ｍｍ以下となるものを比較例１のトレー状容器用蓋材とて作製した。
【００２７】
〈実験；２〉
中間層となる樹脂として線状低密度ポリエチレン樹脂（２０μｍ）の代わりに低密度ポリエチレン樹脂（１５μｍ）を用いた以外は実験１と同じ基材、印刷層、シーラント層を用いて、酸化アルミニウムの薄膜が形成された延伸ポリエチレンテレフタレートフィルム（厚さ１６μｍ）（１１）／印刷層（１２）／低密度ポリエチレン樹脂（厚さ１５μｍ）（１３）／線状低密度ポリエチレン樹脂（２０μｍ）／ポリプロピレン樹脂と線状低密度ポリエチレン樹脂のブレンド層（１０μｍ）／シーラント（１０μｍ）（１４）構成からなる複合フィルムを作製した。
【００２８】
なお、この際、実験１で用いたと同じアンカーコート剤を印刷層（１２）の上にグラビア印刷法により塗布し、中間層（１３）となる溶融線状低密度ポリエチレン樹脂と印刷層（１２）の間の接着補強剤とした。そして、グラビア版の版深度を代えることにより、基材（１１）と中間層（１３）の接着強度が１〜４Ｎ／１５ｍｍとなるものを比較例２のトレー状容器用蓋材として作製し、また、接着強度が４〜６Ｎ／１５ｍｍとなるものを比較例３のトレー状容器用蓋材として作製し、接着強度が１Ｎ／１５ｍｍ以下となるものを比較例４のトレー状容器用蓋材とて作製した。
【００２９】
このようにして作製した実施例２種類、比較例４種類、合計６種類のトレー状容器用蓋材をポリプロピレン樹脂製のフランジ部を有するトレー状容器に被せて温度；１４５°Ｃ、圧力；０．２ＭＰａ、時間；１秒の条件で熱シール後、蓋材をカット性の悪い刃で切断面がギザギザを作った状態でカットし、蓋材の開封性を以下の条件でチェック、観察した。その結果を表１に示す。
開封性の検査方法‥蓋材の先端を手で摘んでトレー状容器のフランジから剥がす。その際、中間層の樹脂とシーラント層の内面樹脂との間から材質破壊せずに、きれいにイージーピールするものを剥離良好（○）とし、材質破壊したり、二重袋になるものを不良（×）とした。
【００３０】
【表１】
2004331149.tif 000003
【００３１】
このように、多層のイージーピールフィルムの内層に線状低密度ポリエチレン樹脂層を設け、中間層の樹脂も線状低密度ポリエチレン樹脂を使用することにより、蓋材の切断面にギザギザがあったとしてもきれいにイージーピールすることができ、接着強度が上がっても材質破壊することがない（実験１）。
【００３２】
【発明の効果】
上記のように、本発明のトレー状容器用蓋材を用いることにより、安定した接着強度が維持でき、且つ、強靱な線状低密度ポリエチレン樹脂を設けることで二重袋や材質破壊等の開封不良をなくすことができる。
【図面の簡単な説明】
【図１】本発明のトレー状容器用蓋材をトレー状容器に被せて熱封緘した状態の一実施例を示す、部分断面説明図である。
【図２】本発明のトレー状容器用蓋材の層構成の一実施例を示す、断面説明図である。
【符号の説明】
１０‥‥蓋材、複合フィルム
１１‥‥基材
１２‥‥印刷層
１３‥‥中間層
１４‥‥シーラント層
１４１‥‥シーラント層の中間層に対向する部位に位置する層
２０‥‥トレー状容器
２１‥‥底壁
２２‥‥周壁
２３‥‥上部開口
２４‥‥フランジ部
【図１】
2004331149.tif 000004
【図２】
2004331149.tif 000005